(57)【要約】本発明は、ビチューメン様化合物を含み、  前記ビチューメン様化合物は、２５℃において少なくとも３０ｄｍｍのＰＥＮ値を有し、少なくとも水素化石油樹脂（ａ）を含み、または少なくとも水素化石油樹脂（ａ）と油（ｂ）とを含み、および  熱可塑性エラストマー混合物を含み、  前記熱可塑性エラストマー混合物は、−メルトインデックス（ＡＳＴＭ  Ｄ１２３８に準拠して測定される）が２．１６ｋｇ／２３０℃において１から５０である１種類またはそれ以上のエンジニアリングサーモプラスチック（ｃ１）、および／または式Ａ−Ｂ−Ａまたは（Ａ−Ｂ）ｎ−Ｘのスチレン系ブロックコポリマー（ｃ２）（式中、Ａはビニル芳香族モノマーのポリマーブロックを表し、Ｂは共役ジエンモノマーのポリマーブロックを表し、Ｘはカップリング部分を表し、ｎは２から２０の整数を表し、（ｃ１）の（ｃ２）に対する重量比は１００：０から０：１００で変動する。）と、および−式Ａ−Ｃ−Ａまたは（Ａ−Ｃ）ｎ−Ｘの水素化スチレン系ブロックコポリマー（ｄ）（式中、Ａ、Ｘ、およびｎは前出の意味を有し、Ｃは、少なくとも５０％まで水素化されている共役ジエンモノマーのポリマーブロックを表す。）とを含み、  （ｃ１）および（ｃ２）の合計である（ｃ）の（ｄ）に対する重量比が９５：５から５：９５まで変動し、ブロックコポリマー（ｃ２）中および（ｄ）中のＡの総量が１０から４５重量％であり、前記ブロックコポリマーが１００，０００から６００，０００の見かけの分子量を有し、（ｃ）および（ｄ）の前記混合物の含有率が、前記組成物を基準にして５から３５重量％の範囲である、着色可能な組成物、ならびに屋根用膜／屋根用フェルトとしてのこの使用、ならびにこれより製造された着色屋根用膜／屋根用フェルトに関する。【特許請求の範囲】
【請求項１】
ビチューメン様化合物を含み、
前記ビチューメン様化合物は、２５℃において少なくとも３０ｄｍｍのＰＥＮ値を有し、少なくとも水素化石油樹脂（ａ）を含み、または少なくとも水素化石油樹脂（ａ）と油（ｂ）とを含み、および
熱可塑性エラストマー混合物を含み、
前記熱可塑性エラストマー混合物は、
−メルトインデックス（ＡＳＴＭ  Ｄ１２３８に準拠して測定される）が２．１６ｋｇ／２３０℃において１から５０である１種類またはそれ以上のエンジニアリングサーモプラスチック（ｃ１）、および／または式Ａ−Ｂ−Ａまたは（Ａ−Ｂ）ｎ−Ｘのスチレン系ブロックコポリマー（ｃ２）（式中、Ａはビニル芳香族モノマーのポリマーブロックを表し、Ｂは共役ジエンモノマーのポリマーブロックを表し、Ｘはカップリング部分を表し、ｎは２から２０の整数を表し、（ｃ１）の（ｃ２）に対する重量比は１００：０から０：１００で変動する。）と、および
−式Ａ−Ｃ−Ａまたは（Ａ−Ｃ）ｎ−Ｘの水素化スチレン系ブロックコポリマー（ｄ）（式中、Ａ、Ｘ、およびｎは前出の意味を有し、Ｃは、少なくとも５０％まで水素化されている共役ジエンモノマーのポリマーブロックを表す。）とを含み、
（ｃ１）および（ｃ２）の合計である（ｃ）の（ｄ）に対する重量比が９５：５から５：９５まで変動し、ブロックコポリマー（ｃ２）中および（ｄ）中のＡの総量が１０から４５重量％であり、前記ブロックコポリマーが１００，０００から６００，０００の見かけの分子量を有し、（ｃ）および（ｄ）の前記混合物の含有率が、前記組成物を基準にして５から３５重量％の範囲である、
着色可能な組成物。
【請求項２】
前記ビチューメン様化合物が、前記水素化石油樹脂（ａ）と、２３０℃以上の引火点、および少なくとも５０％のパラフィン含有率、および少なくとも７ｍｍ２／ｓの粘度（１００℃）を有する油（ｂ）とを含む、請求項１に記載の組成物。
【請求項３】
前記ビチューメン様化合物が、４０重量％未満の前記油を含む、請求項１または２に記載の組成物。
【請求項４】
５５から７５重量％の前記水素化石油樹脂（ａ）と１５から３５重量％の前記油（ｂ）とを含むビチューメン様化合物、および
２から１０重量％の前記ブロックコポリマー（ｃ）と４から１４重量％の前記ブロックコポリマー（ｄ）とを含む熱可塑性エラストマー混合物
を含む、請求項１から３のいずれか１項に記載の組成物。
【請求項５】
ｃ）が、スチレン−イソプレン−スチレンブロックコポリマーおよびスチレン−ブタジエン−スチレンブロックコポリマーの少なくとも１つである、請求項１から４のいずれか１項に記載の組成物。
【請求項６】
ｄ）が、スチレン−エチレン−ブチレン−スチレンブロックコポリマーおよびスチレン−エチレン−プロピレン−スチレンブロックコポリマーの少なくとも１つである、請求項１から５のいずれか１項に記載の組成物。
【請求項７】
顔料および充填剤の少なくとも１つをさらに含む、請求項１から６のいずれか１項に記載の着色可能な組成物。
【請求項８】
前記顔料の少なくとも一部が二酸化チタンであり、前記充填剤の少なくとも一部が粉砕石灰石である、請求項７に記載の着色可能な組成物。
【請求項９】
１種類またはそれ以上のエンジニアリングプラスチック（ｃ１）とブロックコポリマー（ｃ２）との両方を５：９５から９５：５の重量比で含む、請求項１から７のいずれか１項に記載の着色可能な組成物。
【請求項１０】
７０から１８０℃の軟化点を有する、請求項１から８のいずれか１項に記載の着色可能な組成物。
【請求項１１】
屋根用膜または屋根用フェルトを製造するための、請求項１から９のいずれか１項に記載の着色可能な組成物の使用。
【請求項１２】
請求項１から１０のいずれか１項に記載の着色可能な組成物を含む、屋根用フェルト。
【請求項１３】
ＡＳＴＭ  Ｅ９０３、Ｅ１９１８、またはＣ１５４９に準拠して試験した場合に最小全太陽光反射率が０．７となり、ＡＳＴＭ  Ｃ１３７１またはＥ４０８に準拠して試験した場合に最小熱放射率が０．７５となる、請求項８に記載の着色可能な組成物を含む屋根用フェルト。
【発明の詳細な説明】
【背景技術】
【０００１】
１層型のポリマー製屋根用フェルトの市場が拡大している。この成功の一部は、美的な理由（明るい色）によるものであり、したがって、１層の形態の実績のあるビチューメン技術に基づくフェルトが非常に望まれている。着色された屋根用フェルトが流行している。このようなフェルトまたは膜は、ある建築構造の基準を満たす必要がある。たとえば、これらによって雨などから保護される必要があり、これらが優れた耐久性を有する必要がある。さらに、このようなフェルトは理想的には容易に適用されるべきである。
【０００２】
エネルギー保存の厳しい要求に適合する屋根用製品の市場も成長している。このような屋根用製品は、たとえば放射率および反射率を基準にして選択される。たとえば、カリフオルニアエネルギー委員会タイトル２４、２００５年規格の提案（ＣＡＬＩＦＯＲＮＩＡ  ＥＮＥＲＧＹ  ＣＯＭＭＩＳＳＩＯＮ  Ｔｉｔｌｅ  ２４  Ｐｒｏｐｏｓｅｄ  Ｓｔａｎｄａｒｄｓ  ｆｏｒ  ２００５）において、反射率および放射率の基準への適合を認めるために建造物に取り付けられたすべての屋根用製品が、クールルーフ評価協議会（Ｃｏｏｌ  Ｒｏｏｆ  Ｒａｔｉｎｇ  Ｃｏｕｎｃｉｌ）の試験方法（ＣＲＲＣ−１）に準拠して試験した反射率および放射率が記載されたはっきり見える包装ラベルを有する必要があることが指摘されている。クールルーフは、１層型製品（たとえば、白色ＥＰＤＭ、白色ＰＶＣ、白色ＣＰＥ、白色ＣＰＳＥまたは白色ＴＰＯ）または液体が適用された製品（白色エラストマー被覆、白色セメント様被覆、または白色アクリル被覆）の分類に含まれると説明される。これらの規格の１４３項によると、クールルーフはＣＲＲＣ−１に準拠して試験した場合に、０．７５の最小初期熱放射率、および０．７０＋０．３４＊（０．７５−［初期熱放射率）の０．７０反射率の最小初期太陽光反射率を有するべきである。
【０００３】
クールルーフの利点としては、より低い冷却エネルギー、より低いピーク冷却要求、およびより低い表面温度のためにより長い屋根寿命の可能性が挙げられる。建造物内部の利点以外にも、クールルーフによって、局所的に都市環境の温度を低下させることができる。
【０００４】
クールルーフ評価協議会（ＣＲＲＣ）は、屋根用製品の太陽光反射率と熱放射率との両方を評価し標識する方法を開発するために１９９８年に設立され、２００３年１月に製品評価付けプログラムが開始された。ＣＲＲＣ−１プログラムによると、太陽光反射率試験は、ＡＳＴＭ試験方法：Ｅ９０３、Ｅ１９１８、またはＣ１５４９に基づいて実施されるべきである。熱放射率試験は、ＡＳＴＭ試験方法：Ｃ１３７１またはＥ４０８に基づいて実施されるべきである。
【０００５】
ここより、アスファルト舗装におけるバインダーとして使用するための着色可能な組成物が公知となっている。この参考文献には、着色バインダーを製造するために必要な成分を有する合成ビチューメンの配合手順が記載されている。合成ビチューメンは、非常に着色が困難な「通常の」ビチューメン中に存在する「黒色」アスファルテンとして必要である。しかしこのような組成物は、屋根用フェルトとして屋根に適用すると色彩安定性が持続しないことが分かっており、この表面の変色は、組成物の低分子量成分の移行／浸出によるものである。
【０００６】
特開２００２−２０６０４７号公報より、主として舗装目的のための着色可能なバインダー組成物が公知となっている。このような組成物は、屋外で実際に使用した場合でさえも優れた耐候性を示す。一方、このような組成物、屋根用フェルトに必要な特性は示さない。特に、低温可撓性および高温抵抗性が不足している。
【発明の開示】
【発明が解決しようとする課題】
【０００７】
本発明の目的は、色彩安定性と、これらの低温／高温特性とを併せ持つ着色可能な組成物を提供することである。さらに、本発明の目的は、熱放射率および太陽光反射率に関するエネルギー保存要求に適合する着色可能な組成物を提供することである。
【課題を解決するための手段】
【０００８】
したがって、ビチューメン様化合物を含み、
前記ビチューメン様化合物は、２５℃において少なくとも３０ｄｍｍのＰＥＮ値を有し、少なくとも水素化石油樹脂（ａ）を含み、または少なくとも水素化石油樹脂（ａ）と油（ｂ）とを含み、および
熱可塑性エラストマー混合物を含み、
前記熱可塑性エラストマー混合物は、
−メルトインデックス（ＡＳＴＭ  Ｄ１２３８に準拠して測定される）が２．１６ｋｇ／２３０℃において１から５０である１種類またはそれ以上のエンジニアリングサーモプラスチック（ｃ１）、および／または式Ａ−Ｂ−Ａまたは（Ａ−Ｂ）ｎ−Ｘのスチレン系ブロックコポリマー（ｃ２）（式中、Ａはビニル芳香族モノマーのポリマーブロックを表し、Ｂは共役ジエンモノマーのポリマーブロックを表し、Ｘはカップリング部分を表し、ｎは２から２０の整数を表し、（ｃ１）の（ｃ２）に対する重量比は１００：０から０：１００で変動する。）と、および
−式Ａ−Ｃ−Ａまたは（Ａ−Ｃ）ｎ−Ｘの水素化スチレン系ブロックコポリマー（ｄ）（式中、Ａ、Ｘ、およびｎは前出の意味を有し、Ｃは、少なくとも５０％まで水素化されている共役ジエンモノマーのポリマーブロックを表す。）とを含み、
（ｃ１）および（ｃ２）の合計である（ｃ）の（ｄ）に対する重量比が９５：５から５：９５まで変動し、ブロックコポリマー（ｃ２）中および（ｄ）中のＡの総量が１０から４５重量％であり、前記ブロックコポリマーが１００，０００から６００，０００の見かけの分子量を有し、（ｃ）および（ｄ）の前記混合物の含有率が、前記組成物を基準にして５から３５重量％の範囲である、着色可能な組成物が提供される。
【０００９】
本発明は、屋根用膜または屋根用フェルトを製造するための着色可能な組成物の使用、ならびに前記組成物から製造した着色屋根用膜または屋根用フェルトも提供する。淡色（白色）着色顔料および／または充填剤を選択すれば、本発明によって、高い放射率および反射率を有する着色（白色）組成物も得られる。したがって、クールルーフ用製品も本発明の範囲内にある。
【００１０】
本発明の着色可能な組成物は、たとえばシーラントまたは被覆として他の（クール）製品に使用することもできる。
【発明を実施するための最良の形態】
【００１１】
スチレン系ブロックコポリマーおよび水素化ブロックコポリマーは当技術分野において周知である。このようなコポリマーは、トリブロックコポリマー（逐次、またはジブロックコポリマーのカップリングによって製造される）として、テトラブロックコポリマーまたはマルチブロックコポリマーとして、線状コポリマーとして、および分岐または放射状コポリマー（調製中に多官能性カップリング剤および／または多官能性コポリマーを使用する）として入手可能である。このようなコポリマーは、典型的にはスチレンと、ブタジエンまたはイソプレンのいずれかまたはこれらの混合物とを主成分とする。しかし、モノビニルアレーンとして置換スチレンを使用して、および／またはＣ５からＣ８共役ジエンを使用して、類似のコポリマーが得られる。スチレン系ブロックコポリマーは、たとえばクレイトン（ＫＲＡＴＯＮ）（登録商標）Ｄポリマーとして入手可能である。このようなブロックコポリマーの水素化も従来通りである。このようなポリマーは、たとえば、クレイトン（登録商標）Ｇポリマーとして市販されている。
【００１２】
典型的なスチレン系ブロックコポリマーとしては、ＳＢＳ（スチレン−ブタジエン−スチレン）およびＳＩＳ（スチレンイソプレン−スチレン）が挙げられ、一方、典型的な水素化スチレン系ブロックコポリマーとしては、ＳＥＢＳ（スチレン−エチレン−ブチレン−スチレンブロックコポリマー）およびＳＥＰＳ（スチレン−エチレン−プロピレン−スチレンブロックコポリマー）が挙げられる。分子量が少なくとも５０，０００、好ましくは１００，０００から６００，０００であり、メルトインデックス（２００℃、５ｋｇ）が１０ｇ／１０分以下であり、ポリスチレン含有率が１０から５０％であり、比重が少なくとも０．９であるものが好ましい。
【００１３】
カップリング剤によってリビングジブロックコポリマーをカップリングさせることによって調製され、残留リビングブロックコポリマーの反応を停止させたブロックコポリマーは、最終的に少量（たとえば２０モル％未満）のジブロックコポリマーを含有することを理解されたい。
【００１４】
完全なブロックコポリマーおよびそれぞれの中間前駆体の見かけの分子量は、市販のポリスチレン標準物質を使用したゲル浸透クロマトグラフィーにより求めた（ＡＳＴＭ  Ｄ６４７４−９９に準拠）。
【００１５】
前述のスチレン系ブロックコポリマーおよび水素化スチレン系ブロックコポリマーは、たとえば、米国特許第４７８３５０３号明細書または米国特許第４５７８４２９号明細書（本明細書に参照により組込まれる）に記載されるようにグラフト化することによって官能基を含むことができる。
【００１６】
単独の成分（ｃ）として使用される、または成分（ｃ２）以外に使用されるエンジニアリングサーモプラスチック（ｃ１）は、ポリオレフィンから選択することができ、特にポリエチレンおよびポリプロピレン、ハロゲン化ポリオレフィン、クロロスルホン化ポリオレフィン、ポリ塩化ビニル、ＥＰＤＭ、ポリスチレン、ポリフェニレンオキシド、ＰＥＴ、および類似のポリ（アルキレンテレフタレート）（ｐｏｌｙ（ａｌｋｙｌｅｎｅ  ｔｈｅｒｅｐｈｔｈａｌａｔｅ））から選択することができる。好ましいエンジニアリングプラスチックは、アタクチックポリプロピレンおよびＥＰＤＭである。成分（ｃ１）は好ましくは５から２５の範囲のメルトインデックスを有する。
【００１７】
好ましくは成分（ｃ）は、前述のスチレン系ブロックコポリマー（ｃ２）である。また、（ｃ１）と（ｃ２）との、たとえば９５：５から０：１００、より好ましくは５０：５０から０：１００の重量比でのブレンドが使用される。しかし、粘度が適合した混合物を得るために、この範囲は非常に高くから非常に低くまでになりうる。屋根用の目的では、この選択の範囲内で、これらの成分（ｃ１）および／または（ｃ２）は、成分（ａ）、（ｂ）（存在する場合）、および（ｄ）と組み合わせた場合に、７０℃から１８０℃の軟化点を有する着色可能な組成物が得られるように選択するべきである。
【００１８】
本発明のビチューメン様化合物は、２５℃において少なくとも３０ｄｍｍのＰＥＮ値を有するべきである。好適なビチューメン様化合物は特開２００２−２０６０４７号公報に記載されており、この記載内容は本明細書に援用されている。特に関連性の高い組成物は、水素化石油樹脂（ａ）と、２３０℃以上の引火点、および少なくとも５０％のパラフィン含有率、および少なくとも７ｍｍ２／ｓの粘度（１００℃）を有する油（ｂ）とを含む。好ましくは、本発明のビチューメン様化合物は４０重量％未満の油を含む。特に好ましい実施態様においては、本発明の組成物は、５５から７５重量％の水素化石油樹脂（ａ）と；１５から３５重量％の油（ｂ）と；２から１０重量％のブロックコポリマー（ｃ）と４から１４重量％のブロックコポリマー（ｄ）との熱可塑性エラストマー混合物とを含むビチューメン様化合物を含む。
【００１９】
水素化樹脂は当技術分野において公知であり、たとえば欧州特許出願公開第０８０２２５１号明細書に記載の樹脂が挙げられる。
【００２０】
好ましくは、本発明の樹脂は、試験方法ＡＳＴＭ  Ｅ２８に準拠した環球式（Ｒｉｎｇ  ａｎｄ  Ｂａｌｌ）軟化点が５０℃から１５０℃、より好ましくは６０℃から１４０℃、最も好ましくは９５℃から１０５℃である。この化学的性質に関して、本発明による「樹脂」としては以下のものを挙げることができる：
（ａ）天然ロジンおよび改質ロジン、たとえば、ガムロジン、トール油ロジン、蒸留ロジン、水素化ロジン、または他の方法で改質されたロジンなど；
（ｂ）主としてオレフィンおよびジオレフィンを含むモノマーの重合によって得られる樹脂である脂肪族の石油炭化水素樹脂；
（ｃ）芳香族石油炭化水素；
（ｄ）脂肪族／芳香族の石油から誘導される炭化水素；
（ｅ）極性または他の方法で改質された脂肪族および／または芳香族の炭化水素樹脂、たとえば、石油炭化水素樹脂とビニルモノマーとのコポリマーおよびターポリマー、あるいは、これらの混合物。
【００２１】
上記樹脂の２種類以上の混合物が、一部の配合物に必要または好都合となる場合がある。上記樹脂の（好ましくは部分）水素化または水素処理誘導体、およびこれらと他の（水素化された、または水素化されていない、改質されたまたは改質されていない）樹脂とのあらゆる混合物も挙げられる。
【００２２】
部分水素化樹脂が本発明において好ましい。これらはイーストマン（Ｅａｓｔｍａｎ）の商品名「リーガライト（Ｒｅｇａｌｉｔｅ）（登録商標）水素化炭化水素樹脂（Ｈｙｄｒｏｇｅｎａｔｅｄ  Ｈｙｄｒｏｃａｒｂｏｎ  Ｒｅｓｉｎ）」、エクソン・モービル・ケミカル（Ｅｘｘｏｎ  Ｍｏｂｉｌｅ  Ｃｈｅｍｉｃａｌ）の「エスコレズ（Ｅｓｃｏｒｅｚ）（商標）」」、荒川化学工業株式会社（Ａｒａｋａｗａ  Ｃｈｅｍｉｃａｌ  Ｉｎｄ．）の「アルコン（Ａｒｋｏｎ）（商標）Ｍ」などとして入手可能である。
【００２３】
初期不飽和を基準にして少なくとも７０％の程度までこのような樹脂が水素化されることが好ましい。
【００２４】
油に関する限り、鉱油およびナフテン系油の両方を含めて特開２００２−２０６０４７号公報に開示される油をこの場合でも使用することができる。
【００２５】
本発明の着色可能な組成物は、顔料および充填剤などの成分をさらに含むことができる。
【００２６】
好ましい実施態様においては、着色可能な組成物は、高い熱放射率および太陽光反射率ならびに好適な高温および低温特性を実現するために二酸化チタンおよび／または粉砕石灰石などの淡色顔料および／または充填剤を含むことができる。
【実施例】
【００２７】
実施例および比較例によって以下に本発明を説明するが、本発明がこれらの実施例および比較例によって限定されるものではない。
【００２８】
実施例および比較例は、以下の表に示される組み合わせに従って調製した。配合量はすべて重量％の単位で示している。さらに屋根用の着色可能なバインダー組成物は、１８０℃の混合温度、３，０００ｒｐｍのホモジナイザー回転速度、１時間の混合時間でホモジナイザーを使用して製造した。完成した屋根用の着色可能なバインダー組成物について、ＰＭＢと樹脂のそれぞれで、ＡＳＴＭ  Ｄ５の方法を使用した針貫入測定、およびＡＳＴＭ  Ｄ３６またはＥ２８の方法を使用した軟化点測定（Ｒ＆Ｂ：環球式）を行った。ＤＩＮ  ５２１２３（１９８５年８月）およびＵＥＡｔｅ  Ｍ．Ｏ．Ａ．Ｔ．Ｎｏ．３１（１９８４）にそれぞれに従って、流動および冷間曲げを測定した。
【００２９】
バインダーは、高温流動試験用の１０ｃｍ×１０ｃｍ×３ｍｍのシート、および低温可撓性試験用の５ｃｍ×２０ｃｍ×３ｍｍのシートに成形した。８０℃の換気オーブン中のシートに対して加速老化試験を行った。
【００３０】
（実験１）
４．４％のＳＥＢＳ（分子量約１９０，０００）、２．２％のＳＢＳ（分子量約３８０，０００）、１２．１％の鉱油（引火点約２５０℃、パラフィン含有率約７０％）、３６．３％の（９０％）水素化石油樹脂を主成分として着色可能な組成物を調製した。この材料は、Ｒ＆Ｂが１２６℃となり、２５℃におけるＰＥＮが９２ｄｍｍとなり、５０℃におけるＰＥＮが１１８ｄｍｍとなり、ＤＩＮ流動は１００℃で合格し、冷間曲げは−１０℃で合格した。
【００３１】
この組成物に、３５％の石灰石（充填剤）および１０％の顔料（酸化チタンおよび酸化クロムグリーン）を加えた。この着色組成物は、Ｒ＆Ｂが１３２℃となり、２５℃におけるＰＥＮが４２ｄｍｍがとなり、５０℃におけるＰＥＮが６９ｄｍｍとなり、ＤＩＮ流動は１１０℃で合格し、冷間曲げは−１０℃で合格した。
【００３２】
老化によってＲ＆Ｂは１１９から１２０（２週間）から、１２０（１か月）、１１７℃（２か月）まで変化した。同様にＰＥＮはほぼ同じまま維持された（８２；８４；８６；９６ｄｍｍ）。
【００３３】
重要なこととして、色彩安定性を２か月にわたって監視した。結果から、老化の前後で色の差が観察されないことが分かった。これらの結果から、着色配合物の色彩安定性が示され、これによって屋根用の目的での安定性が示されている。
【００３４】
（実験２）
高い放射率および反射率を実現するために、淡色顔料を使用して着色可能な組成物を調製した。この組成物は、４．４％のＳＥＢＳ（分子量約１９０，０００）、２．２％のＳＢＳ（分子量約３８０，０００）、１２．１％の鉱油（引火点約２５０℃、パラフィン含有率約７０％）、３６．３％の（９０％）水素化石油樹脂を主成分とした。この組成物に、４５％の白色顔料（二酸化チタン）を加えた。
【００３５】
ＡＳＴＭ  Ｃ１５４９に準拠して反射率を測定した。淡色組成物の反射率を８８．４％と求められた。ＡＳＴＭ  Ｃ１３７１に準拠して放射率を測定した。淡色組成物の放射率は０．８０と求められた。
【００３６】
（技術分野）
本発明は、着色可能な組成物、およびこの屋根用膜／屋根用フェルトとしての使用、ならびにそれより製造した着色屋根用膜／屋根用フェルトに関する。
【手続補正書】
【提出日】平成17年12月15日(2005.12.15)
【手続補正１】
【補正対象書類名】特許請求の範囲
【補正対象項目名】全文
【補正方法】変更
【補正の内容】
【特許請求の範囲】
【請求項１】
ビチューメン様化合物を含み、
前記ビチューメン様化合物は、２５℃において少なくとも３０ｄｍｍのＰＥＮ値を有し、少なくとも水素化石油樹脂（ａ）を含み、または少なくとも水素化石油樹脂（ａ）と油（ｂ）とを含み、および
熱可塑性エラストマー混合物を含み、
前記熱可塑性エラストマー混合物は、
−メルトインデックス（ＡＳＴＭ  Ｄ１２３８に準拠して測定される）が２．１６ｋｇ／２３０℃において１から５０である１種類またはそれ以上のエンジニアリングサーモプラスチック（ｃ１）、および／または式Ａ−Ｂ−Ａまたは（Ａ−Ｂ）ｎ−Ｘのスチレン系ブロックコポリマー（ｃ２）（式中、Ａはビニル芳香族モノマーのポリマーブロックを表し、Ｂは共役ジエンモノマーのポリマーブロックを表し、Ｘはカップリング部分を表し、ｎは２から２０の整数を表し、（ｃ１）の（ｃ２）に対する重量比は１００：０から０：１００で変動する。）と、および
−式Ａ−Ｃ−Ａまたは（Ａ−Ｃ）ｎ−Ｘの水素化スチレン系ブロックコポリマー（ｄ）（式中、Ａ、Ｘ、およびｎは前出の意味を有し、Ｃは、少なくとも５０％まで水素化されている共役ジエンモノマーのポリマーブロックを表す。）とを含み、
（ｃ１）および（ｃ２）の合計である（ｃ）の（ｄ）に対する重量比が９５：５から５：９５まで変動し、ブロックコポリマー（ｃ２）中および（ｄ）中のＡの総量が１０から４５重量％であり、前記ブロックコポリマーが１００，０００から６００，０００の見かけの分子量を有し、（ｃ）および（ｄ）の前記混合物の含有率が、前記組成物を基準にして５から３５重量％の範囲である、
着色可能な組成物。
【請求項２】
屋根用膜または屋根用フェルトを製造するための、請求項１に記載の着色可能な組成物の使用。
【請求項３】
請求項１に記載の着色可能な組成物を含む、屋根用フェルト。
【国際調査報告】
2006525398.tif 000002
2006525398.tif 000003